(57)【特許請求の範囲】
【請求項１】
シクロデキストリンのアシル誘導体を輪成分とするアシル化ロタキサンであって、
前記シクロデキストリンのアシル誘導体は、シクロデキストリンの水酸基が８０％以上の修飾率でアシル化されたものであることを特徴とするアシル化ロタキサン。
【請求項２】
前記シクロデキストリンのアシル誘導体は、シクロデキストリンの水酸基が全てアシル化されたものであることを特徴とする請求項１に記載のアシル化ロタキサン。
【請求項３】
前記シクロデキストリンのアシル誘導体は、シクロデキストリンの水酸基が８０％以上の修飾率でアセチル化されたものであることを特徴とする請求項１に記載のアシル化ロタキサン。
【請求項４】
前記シクロデキストリンのアシル誘導体は、シクロデキストリンの水酸基が全てアセチル化されたものであることを特徴とする請求項１に記載のアシル化ロタキサン。
【請求項５】
シクロデキストリンの開口部に直鎖状分子が貫通し、前記直鎖状分子の両末端にブロック基を有してなるロタキサンと、溶媒として使用するビニルエステル類とを、酸触媒下で反応させて、前記シクロデキストリンの一部又は全部の水酸基を、前記ビニルエステル類のアシル基でアシル化することを特徴とするアシル化ロタキサンの製造方法。
【発明の詳細な説明】
【技術分野】
【０００１】
本発明は、シクロデキストリンのアシル誘導体を輪成分としたアシル化ロタキサンおよびその製造方法に関するものである。
【背景技術】
【０００２】
ロタキサンの一種として、シクロデキストリンの開口部に直鎖状分子が貫通し、直鎖状分子の両末端を封鎖したロタキサンが知られている。このロタキサンは、有機溶媒への溶解性が低く、そのために用途が限定されているのが現状である。
【０００３】
特許文献１には、ロタキサンの良溶媒として、塩化リチウム等を含むジメチルアセトアミド等の含窒素有機溶媒、ジアルキルイミダゾリウム等を含むイオン性液体などが挙げられている。特許文献１では、これらの良溶媒を用いてロタキサンを修飾することにより、種々の可溶化ロタキサンを得ている。
【特許文献１】特開２００７−６３５１７号公報
【発明の開示】
【発明が解決しようとする課題】
【０００４】
従来の種々の方法でロタキサンの輪成分であるシクロデキストリンの水酸基を修飾し、可溶化を行おうとしても、ロタキサンの溶解性の低さから反応が進行し難く、その結果、修飾率の低いロタキサンしか得ることができなかった。また、特許文献１に記載の特殊な溶液を用いれば、従来の方法よりは修飾率が向上するが、未だ十分ではない。
【０００５】
本発明は、このような実状に鑑みてなされたものであり、輪成分であるシクロデキストリンの水酸基が高い修飾率で修飾されたロタキサンおよび当該ロタキサンの製造方法を提供することを目的とする。
【課題を解決するための手段】
【０００６】
上記目的を達成するために、第１に本発明は、シクロデキストリンのアシル誘導体を輪成分とするアシル化ロタキサンであって、前記シクロデキストリンのアシル誘導体は、シクロデキストリンの水酸基が８０％以上の修飾率でアシル化されたものであることを特徴とするアシル化ロタキサンを提供する（請求項１）。
【０００７】
上記発明（請求項１）において、前記シクロデキストリンのアシル誘導体は、シクロデキストリンの水酸基が全てアシル化されたものであってもよい（請求項２）。
【０００８】
上記発明（請求項１）において、前記シクロデキストリンのアシル誘導体は、シクロデキストリンの水酸基が８０％以上の修飾率でアセチル化されたものであってもよい（請求項３）。
【０００９】
上記発明（請求項１）において、前記シクロデキストリンのアシル誘導体は、シクロデキストリンの水酸基が全てアセチル化されたものであってもよい（請求項４）。
【００１０】
第２に本発明は、シクロデキストリンの開口部に直鎖状分子が貫通し、前記直鎖状分子の両末端にブロック基を有してなるロタキサンと、溶媒として使用するビニルエステル類とを、酸触媒下で反応させて、前記シクロデキストリンの一部又は全部の水酸基を、前記ビニルエステル類のアシル基でアシル化することを特徴とするアシル化ロタキサンの製造方法を提供する（請求項５）。
【００１１】
上記発明（請求項５）によれば、輪成分であるシクロデキストリンの水酸基が高い修飾率、具体的には８０％以上の修飾率でアシル化されたアシル化ロタキサンを製造することができる。
【発明の効果】
【００１３】
本発明によれば、輪成分であるシクロデキストリンの水酸基が高い修飾率でアシル化されたアシル化ロタキサンが得られる。このアシル化ロタキサンは、有機溶媒に対する溶解性が高く、多様な用途に使用することができる。
【発明を実施するための最良の形態】
【００１４】
以下、本発明の実施形態について説明する。
本実施形態においては、シクロデキストリンの水酸基が８０％以上の修飾率でアシル化されたシクロデキストリンアシル誘導体を輪成分とするアシル化ロタキサンを製造する。
【００１５】
本実施形態では、第１段階として、シクロデキストリン分子の開口部に直鎖状分子が貫通し、その直鎖状分子の両末端にブロック基を有してなるロタキサンを製造する。このロタキサンの製造は、常法によって行うことができる。通常は、擬ロタキサンを製造し、次いで、得られた擬ロタキサンからロタキサンを製造する。
【００１６】
本実施形態で製造する擬ロタキサンは、輪成分であるシクロデキストリン分子の開口部に、末端に官能基を有する直鎖状分子（軸分子）が貫通してなるものである。本実施形態では、最初に、末端に官能基を有する直鎖状分子を用意する。
【００１７】
なお、本明細書において、「直鎖状分子」の「直鎖」は、実質的に「直鎖」であることを意味する。すなわち、直鎖状分子上で環状分子（輪成分）が移動可能であれば、直鎖状分子は分岐鎖を有していてもよい。
【００１８】
直鎖状分子としては、例えば、末端に官能基を有する炭素数８以上の直鎖状のアルカン、例えば、ジアミノオクタン、ジアミノデカン、ジアミノドデカン、ジアミノペンタデカン、ジアミノオクタデカン、ジアミノエイコサン；ポリテトラヒドロフラン、ポリエチレングリコール、ポリプロピレングリコール、ポリイソプレン、ポリイソブチレン、ポリブタジエン、ポリジメチルシロキサン等が挙げられるが、シクロデキストリンの修飾率を考慮すると、末端に官能基を有する炭素数８〜２０、特に炭素数１０〜１５の直鎖状のアルカンが好ましい。
【００１９】
直鎖状分子の数平均分子量（Ｍｎ）は、２００〜１,０００,０００であることが好ましく、特に１,０００〜１００,０００であることが好ましい。数平均分子量が２００未満であると、シクロデキストリンを貫通し難く、また、数平均分子量が１,０００,０００を超えると、シクロデキストリンの修飾率が低下するおそれがある。
【００２０】
上記直鎖状分子の末端官能基としては、後述するブロック基と反応して直鎖状分子の末端を封鎖できるものであれば特に限定されないが、好ましくは、ヒドロキシル基、アミノ基、イソシアネート基、カルボキシル基、ビニル基およびエポキシ基からなる群から選ばれる少なくとも１種を使用する。
【００２１】
直鎖状分子が末端に上記官能基を有する場合には、当該官能基を使用すればよいが、直鎖状分子が末端に上記官能基を有しない場合、または有する場合であっても必要に応じて、直鎖状分子の末端に上記官能基を付加する。直鎖状分子の末端に対する上記官能基の付加は、従来公知の方法、例えば、Nature, 356, 325-327 (1992)に記載の方法などによって行うことができる。
【００２２】
上記のように末端に官能基を有する直鎖状分子を用意し、その直鎖状分子をシクロデキストリンで包接し（シクロデキストリンを直鎖状分子で串刺しにし）、擬ロタキサンを得る。
【００２３】
シクロデキストリンは、α−シクロデキストリン、β−シクロデキストリンまたはγ−シクロデキストリンのいずれであってもよいが、特にα−シクロデキストリンを使用することが好ましい。α−シクロデキストリンは環が最も小さいため、擬ロタキサンの直鎖状分子末端をブロック基により封鎖することが容易だからである。
【００２４】
擬ロタキサンの製造は、末端に官能基を有する直鎖状分子およびシクロデキストリンを溶媒中、通常は水中に存在させた状態にして（例えば、シクロデキストリンの水溶液に上記直鎖状分子を添加して）、その溶液を撹拌することによって行うことができる。加えて、撹拌後にその溶液を静置することが収率を向上させることができるので好ましい。好ましい静置期間は、１〜７日程度である。
【００２５】
撹拌方法については特に制限はなく、常温または適当に制御された温度で、機械的撹拌処理、超音波処理などの方法で撹拌することができる。特に、超音波処理で撹拌することが貫通数を制御しやすいので好ましい。撹拌時間は、数分〜１時間の条件で行うことが好ましい。超音波の照射条件については特に制限はないが、周波数２０〜４０ｋＨｚで行うことが好ましい。
【００２６】
以上のようにして擬ロタキサンを製造したら、その擬ロタキサンの直鎖状分子の末端官能基と反応し得るブロック基を当該末端官能基と反応させ、直鎖状分子の末端にブロック基を付加することにより、ロタキサンを得る。
【００２７】
ブロック基としては、輪成分であるシクロデキストリンが直鎖状分子により串刺し状になった形態を保持し得る基であれば特に限定されないが、好ましくは、ジアルキルフェニル基類、ジニトロフェニル基類、シクロデキストリン類、アダマンタン基類、トリチル基類、フルオレセイン類、ピレン類、アントラセン類等が適宜選択される。具体的には、ジメチルフェニルイソシアネート、トリチルフェニルイソシアネート等がブロック基用の反応試薬として好適に用いられる。
【００２８】
直鎖状分子に対するブロック基の反応は、従来公知の方法、例えば、Nature, 356, 325-327 (1992)に記載の方法によって行うことができる。
【００２９】
以上のようにしてロタキサンを製造したら、第２段階として、得られたロタキサンと、ビニルエステル類とを、酸触媒下で反応させて、シクロデキストリンの水酸基を、ビニルエステル類のアシル基でアシル化する。このとき、ビニルエステル類は溶媒として使用することが好ましい。具体的には、ビニルエステル類中に、ロタキサンおよび酸触媒を加えて反応させることが好ましい。
【００３０】
本発明において、ビニルエステル類とは、カルボン酸と二重結合を有する化合物とが二重結合を構成する炭素原子を介してエステル結合した構造を有する化合物群をいい、当該二重結合には任意の官能基を有することができる。かかるビニルエステル類としては、例えば、酢酸イソプロペニル、酢酸ビニル、安息香酸イソプロペニル、２−ベンゾキシペンタフルオロプロペン等が挙げられ、中でも、反応性が良好で、得られたアシル化ロタキサンの精製が容易な観点から、酢酸イソプロペニルおよび安息香酸イソプロペニルが好ましい。なお、ビニルエステル類として酢酸エステルを使用した場合、シクロデキストリンの水酸基はアセチル化されることとなる。
【００３１】
ビニルエステル類の使用量は特に限定されず、溶媒として使用できる範囲で適宜選択することができる。
【００３２】
酸触媒としては、水酸基のアシル化で一般的に使用されるものであれば特に限定されず、例えば、ｐ−トルエンスルホン酸、ｐ−トルエンスルホン酸ピリジニウム、硫酸、塩酸、ベンゼンスルホン酸、メタンスルホン酸等を使用することができる。ただし、固体で取り扱いが容易であり、反応性の高さに比して副反応が少ないことから、ｐ−トルエンスルホン酸がより好ましい。
【００３３】
酸触媒の使用量は、触媒の種類によっても異なるが、一般的には、シクロデキストリン１００質量部に対して１〜２０質量部であることが好ましく、特に２〜１０質量部であることが好ましい。
【００３４】
ロタキサンとビニルエステル類との反応は、加熱下において効率良く進行するため、通常は、ビニルエステル類とロタキサンと酸触媒とを混合した後、加熱する。加熱温度は、４０〜１５０℃であることが好ましく、特に６０〜９０℃であることが好ましい。
【００３５】
反応時間は、３〜１５時間であることが好ましく、特に、シクロデキストリンの水酸基を９０％以上アシル化する場合には、５〜１２時間であることが好ましく、シクロデキストリンの水酸基を１００％アシル化する場合には、７〜１２時間であることが好ましい。
【００３６】
また、上記の反応工程を２回以上行うことにより、シクロデキストリンの水酸基を９０％以上、場合によっては１００％アシル化することができる。例えば、上記の反応工程を２回行う場合には、反応工程一回当たりの反応時間は２〜６時間が好ましく、３〜５時間がさらに好ましい。２回目以降の反応を行う場合、前回の反応で得られたアシル化ロタキサンと、新たに用意したビニルエステル類および酸触媒とを混合して反応させてもよいし、前回の反応で得られたアシル化ロタキサンを、前回の反応で使用したビニルエステル類および酸触媒が残っている反応容器に投入して反応させてもよい。
【００３７】
以上の方法により、シクロデキストリンの水酸基が８０％以上、場合によっては１００％アシル化されたシクロデキストリンアシル誘導体を輪成分とするアシル化ロタキサンを得ることができる。特に、ビニルエステル類として酢酸エステルを使用した場合には、シクロデキストリンの水酸基が８０％以上、場合によっては１００％アセチル化されたシクロデキストリンアセチル化誘導体を輪成分とするアセチル化ロタキサンを得ることができる。このようにシクロデキストリンの水酸基の修飾率の高いアシル化ロタキサンは、従来にはない新規なロタキサンである。なお、精製は常法によって行えばよい。
【００３８】
得られたアシル化ロタキサンは、アルコール類、ケトン類、エーテル類、エステル類、ハロゲン化アルキル類等の有機溶媒に対する溶解性が高い。具体的には、テトラヒドロフラン（ＴＨＦ）、メタノール、エタノール、イソプロパノール、クロロホルム、塩化メチレン、酢酸エチル、ジメチルホルムアミド（ＤＭＦ）等に高い溶解性を示す。一方、通常のロタキサンは、ジメチルスルホキシド（ＤＭＳＯ）または水酸化ナトリウム溶液にしか溶解しないため、本実施形態で得られるアシル化ロタキサンは、多様な用途に使用することができる。
【００３９】
以上説明したとおり、本実施形態では、第１段階としてロタキサンを製造し、第２段階としてロタキサンのシクロデキストリンの水酸基をアシル化することで、その修飾率の高いロタキサンを得ることができる。
【００４０】
アシル化ロタキサンを得るために、シクロデキストリンの水酸基をあらかじめアシル化し、その後、アシル化シクロデキストリンを直鎖状分子で串刺しにする方法も考えられる。しかし、この方法では、アシル化シクロデキストリンが水に溶解せず、また、アシル基がシクロデキストリンの開口部を塞いでしまうため、アシル化シクロデキストリンを直鎖状分子で串刺しにすることが困難であり、ロタキサンが得られない。
【００４１】
一方、シクロデキストリンはビニルエステル類に溶解するが、ロタキサンはビニルエステル類に溶解せず、また、直鎖状分子を包接した複数のシクロデキストリンは、水素結合により互いに近接しており、シクロデキストリンの水酸基をアシル化することは困難なように思われるため、本実施形態に係る方法は通常は選択されないが、実際に行うと、シクロデキストリンの水酸基が高い修飾率でアシル化された。
【実施例】
【００４２】
以下、実施例等により本発明をさらに具体的に説明するが、本発明の範囲はこれらの実施例等に限定されるものではない。
【００４３】
〔実施例１〕
α−シクロデキストリン（ナカライテスク社製）の飽和水溶液５ｍｌに、１，１０−ジアミノデカン６５ｍｇを加え、超音波処理（周波数：２５ｋＨｚ）を６０分間行った後、室温にて１日放置した。その後、氷浴中で攪拌しながら、３，５−ジメチルフェニルイソシアネート（Ａｌｄｒｉｃｈ社製）５５０ｍｇを滴下し、そのまま１時間攪拌した。次いで、反応溶液をテトラヒドロフラン中に注ぎ、析出した固体を回収し、水で洗浄した後、乾燥させて白色固体のロタキサン９００ｍｇを得た。
【００４４】
得られたロタキサン９００ｍｇおよび触媒としてのｐ−トルエンスルホン酸２０ｍｇを、溶媒としての酢酸イソプロペニル１０ｍｌに加え、７０℃で４時間反応させた。反応溶液を減圧留去し、得られた固体を１０質量％炭酸ナトリウム水溶液で洗浄した。次いで、分取ゲルパーミエーションクロマトグラフィー（展開溶媒：クロロホルム）により分子量３０００付近のピークを回収し、白色固体のアセチル化ロタキサン４００ｍｇを得た。得られたアセチル化ロタキサンの１Ｈ−ＮＭＲ（日本電子社製，核磁気共鳴装置ＪＮＭ−ＬＡ４００／ＷＢ使用）およびＭＡＬＤＩ−ＴＯＦ 質量分析（ＳＨＩＭＡＺＵ社製，Ｍａｓｓ ＡＸＩＭＡ−ＣＦＲ−Ｓ使用，測定時マトリックスとして２,５−ジヒドロキン安息香酸を使用）による分析結果をそれぞれ図１および図２に示す。
【００４５】
１Ｈ−ＮＭＲ測定の結果、シクロデキストリン由来の３〜６ｐｐｍのピークと、ブロック基である３，５−ジメチルフェニル基由来の６．７ｐｐｍおよび７．０ｐｐｍ付近のピークとの積分比より、得られたアシル化ロタキサンはシクロデキストリンが２個入ったものであることが分かった。また、ブロック基である３，５−ジメチルフェニル基の芳香環由来の６．７ｐｐｍ付近のピークと、アセチル化されたシクロデキストリンのアセチル基由来の２ｐｐｍ付近の３本のピークの積分比から修飾率は９２％であることが分かった。
【００４６】
また、ＭＡＬＤＩ−ＴＯＦ 質量分析の結果、輪成分としてシクロデキストリン２分子が含まれ、かつ、その全ての水酸基がアセチル化されたアシル化ロタキサン（以下「［３］ロタキサン」という。）に対応する分子イオンピーク（３９４７）を確認することができた。
【００４７】
〔実施例２〕
実施例１で得られたアシル化ロタキサンを、実施例１で減圧留去した反応溶液に加え、再度７０℃で４時間反応させた。そして、反応溶液を減圧留去し、得られた固体を１０質量％炭酸ナトリウム水溶液で洗浄した。次いで、分取ゲルパーミエーションクロマトグラフィー（展開溶媒：クロロホルム）により分子量３０００付近のピークを回収し、白色固体のアセチル化ロタキサン３５０ｍｇを得た。得られたアセチル化ロタキサンの１Ｈ−ＮＭＲ（日本電子社製，核磁気共鳴装置ＪＮＭ−ＬＡ４００／ＷＢ使用）およびＭＡＬＤＩ−ＴＯＦ 質量分析（ＳＨＩＭＡＺＵ社製，Ｍａｓｓ ＡＸＩＭＡ−ＣＦＲ−Ｓ使用，測定時マトリックスとして２,５−ジヒドロキン安息香酸を使用）による分析結果をそれぞれ図３および図４に示す。
【００４８】
１Ｈ−ＮＭＲ測定の結果、ブロック基である３，５−ジメチルフェニル基の芳香環由来の６．７ｐｐｍ付近のピークと、アセチル化されたシクロデキストリンのアセチル基由来の２ｐｐｍ付近の３本のピークとの積分比から、修飾率は１００％であることが分かった。
【００４９】
また、ＭＡＬＤＩ−ＴＯＦ 質量分析の結果、［３］ロタキサンに対応する分子イオンピーク（３９４７）の単一のピークを確認することができた。この結果からも、アシル化の修飾率が１００％であることが明確となった。
【００５０】
〔比較例１〕
α−シクロデキストリン（ナカライテスク社製）の飽和水溶液５ｍｌに１，１０−ジアミノデカン６５ｍｇを加え、超音波を６０分照射した後、室温にて１日放置した。次いで、氷浴中で撹拌しながら３，５−ジメチルフェニルイソシアナート（Ａｌｄｒｉｃｈ社製）５５０ｍｇを滴下し、そのまま１時間撹拌を行った。その後、テトラヒドロフラン中に反応溶液を注ぎ、析出した固体を回収し、水で洗浄した後、乾燥させ、白色固体のロタキサン９００ｍｇを得た。
【００５１】
ジメチルアセトアミド４０ｍｌに塩化リチウム３．５ｇを溶解させた溶液に、得られた白色固体９００ｍｇを加え、６０℃で２時間撹拌した。次いで、溶液を室温まで冷却し、ピリジン２．３ｇ、無水酢酸８．５ｇおよびジメチルアミノピリジン９０ｍｇを加え、室温で２４時間撹拌を行った。その後、反応溶液に水およびクロロホルムを加え、分液操作を行い、クロロホルム層を回収した。そして、減圧乾燥した後、ヘキサンで洗浄し、白色固体のアセチル化ロタキサン３５０ｍｇを得た。得られたアセチル化ロタキサンの１Ｈ−ＮＭＲ（日本電子社製，核磁気共鳴装置ＪＮＭ−ＬＡ４００／ＷＢ使用）およびＭＡＬＤＩ−ＴＯＦ 質量分析（ＳＨＩＭＡＺＵ社製，Ｍａｓｓ ＡＸＩＭＡ−ＣＦＲ−Ｓ使用，測定時マトリックスとして２,５−ジヒドロキン安息香酸を使用）による分析結果をそれぞれ図５および図６に示す。
【００５２】
１Ｈ−ＮＭＲ測定の結果、シクロデキストリン由来の３〜６ｐｐｍのピークと、ブロック基である３，５−ジメチルフェニル基由来の６．７ｐｐｍおよび７．０ｐｐｍ付近のピークとの積分比より、得られたアシル化ロタキサンはシクロデキストリンが２個入ったものであることが分かった。また、ブロック基である３，５−ジメチルフェニル基の芳香環由来の６．７ｐｐｍ付近のピークと、アセチル化されたシクロデキストリンのアセチル基由来の２ｐｐｍ付近の３本のピークの積分比から修飾率は６３％であることが分かった。
【００５３】
また、ＭＡＬＤＩ−ＴＯＦ 質量分析の結果、［３］ロタキサンに対応する分子イオンピーク（３９４７）を確認することはできなかった。
【００５４】
〔試験例〕（溶解性試験）
表１に示す各種溶媒（テトラヒドロフラン（ＴＨＦ），メタノール，エタノール，イソプロパノール，クロロホルム（ＣＨＣｌ３），塩化メチレン（ＣＨ２Ｃｌ２），酢酸エチル，トルエン，ジメチルホルムアミド（ＤＭＦ））１ｇに対して、実施例１，２または比較例１で得たアシル化ロタキサン５０ｍｇを加え、室温にて５分間マグネチックスターラーにより撹拌し、アシル化ロタキサンの溶解性を評価した。溶解性は目視にて確認を行い、以下の基準で評価を行った。
○：溶解    ×：不溶分が残存
結果を表１に示す。
【００５５】
【表１】
0005339112.tif 000002
【００５６】
実施例１および実施例２より、本発明の製造方法によれば、これまで不可能であったシクロデキストリンの全ての水酸基がアシル化されたアシル化ロタキサンを得ることができ、その修飾率についても８０％以上、場合によっては１００％のアシル化ロタキサンを得ることができることが明確となった。
【００５７】
また、表１より、実施例１および実施例２により得られた修飾率が８０％以上のアシル化ロタキサンは、比較例１の従来のアシル化ロタキサンに比べて、各種溶媒への溶解性が優れていることが明確となった。
【産業上の利用可能性】
【００５８】
本発明に係るアシル化ロタキサンは、従来のロタキサンと異なり、有機溶媒に対する溶解性が高いため、多様な用途に使用することができる。例えば、ポリマーマトリックスに対する相溶性が良好であるため、ポリマー組成物の一成分として使用することができる。また、例えば、エレクトロニクス分野におけるスイッチング素子センサーとして利用することもできる。
【図面の簡単な説明】
【００５９】
【図１】実施例１で製造したロタキサンの１Ｈ−ＮＭＲチャートである。
【図２】実施例１で製造したロタキサンのＭＡＬＤＩ−ＴＯＦ 質量分析チャートである。
【図３】実施例２で製造したロタキサンの１Ｈ−ＮＭＲチャートである。
【図４】実施例２で製造したロタキサンのＭＡＬＤＩ−ＴＯＦ 質量分析チャートである。
【図５】比較例１で製造したロタキサンの１Ｈ−ＮＭＲチャートである。
【図６】比較例１で製造したロタキサンのＭＡＬＤＩ−ＴＯＦ 質量分析チャートである。
【図１】
0005339112.tif 000003
【図２】
0005339112.tif 000004
【図３】
0005339112.tif 000005
【図４】
0005339112.tif 000006
【図５】
0005339112.tif 000007
【図６】
0005339112.tif 000008